(57)【要約】【課題】本発明の技術的課題は、生産性（特に耐失透性や溶融性）に優れると共に、歪点と比ヤング率が十分に高い無アルカリガラスを創案することにより、欠陥が少なく、且つ大型のガラス基板の製造効率を高めつつ、ＬＴＰＳプロセスにおけるガラス基板の熱収縮を抑制し、ガラス基板を大型化、薄型化した場合でも、ガラス基板の撓みに起因する不具合を防止することである。【解決手段】本発明の無アルカリガラスは、ガラス組成として、モル％で、ＳｉＯ２  ６０〜７０％、Ａｌ２Ｏ３  ９．５〜１７％、Ｂ２Ｏ３  ０〜９％、ＭｇＯ  ０〜８％、ＣａＯ  ２〜１５％、ＳｒＯ  ０．１〜１０％、ＢａＯ  ０．５〜４％を含有し、モル比（ＣａＯ＋ＳｒＯ＋ＢａＯ）／Ａｌ２Ｏ３が０．６〜１．０であり、実質的にアルカリ金属酸化物を含有しないことを特徴とする。【選択図】図１
2013151407.tif 000002
【特許請求の範囲】
【請求項１】
ガラス組成として、モル％で、ＳｉＯ２  ６０〜７０％、Ａｌ２Ｏ３  ９．５〜１７％、Ｂ２Ｏ３  ０〜９％、ＭｇＯ  ０〜８％、ＣａＯ  ２〜１５％、ＳｒＯ  ０．１〜１０％、ＢａＯ  ０．５〜４％を含有し、モル比（ＣａＯ＋ＳｒＯ＋ＢａＯ）／Ａｌ２Ｏ３が０．６〜１．０であり、実質的にアルカリ金属酸化物を含有しないことを特徴とする無アルカリガラス。
【請求項２】
モル比（ＣａＯ＋ＳｒＯ＋ＢａＯ）／Ａｌ２Ｏ３が０．６〜０．９であることを特徴とする請求項１に記載の無アルカリガラス。
【請求項３】
更に、ＳｎＯ２を０．００１〜０．３モル％含むことを特徴とする請求項１又は２に記載の無アルカリガラス。
【請求項４】
実質的にＡｓ２Ｏ３及びＳｂ２Ｏ３を含有しないことを特徴とする１〜３の何れか一項に記載の無アルカリガラス。
【請求項５】
ＺｒＯ２の含有量が０．２モル％より少ないことを特徴とする請求項１〜４の何れか一項に記載の無アルカリガラス。
【請求項６】
Ｂ２Ｏ３の含有量が０．５モル％より多いことを特徴とする請求項１〜５の何れか一項に記載の無アルカリガラス。
【請求項７】
モル比（ＳｉＯ２＋ＭｇＯ）／Ｂ２Ｏ３が１８．５より小さいことを特徴とする請求項１〜６の何れか一項に記載の無アルカリガラス。
【請求項８】
歪点が６７０℃より高いことを特徴とする請求項１〜７の何れか一項に記載の無アルカリガラス。
【請求項９】
ヤング率が７５ＧＰａより高いことを特徴とする請求項１〜８の何れか一項に記載の無アルカリガラス。
【請求項１０】
比ヤング率が３０ＧＰａ／ｇ／ｃｍ３より高いことを特徴とする請求項１〜９の何れか一項に記載の無アルカリガラス。
【請求項１１】
密度が２．５９ｇ／ｃｍ３より低いことを特徴とする請求項１〜１０の何れか一項に記載の無アルカリガラス。
【請求項１２】
液相温度が１２１０℃より低いことを特徴とする請求項１〜１１の何れか一項に記載の無アルカリガラス。
【請求項１３】
３０〜３８０℃の温度範囲における平均熱膨張係数が３０×１０−７〜５０×１０−７／℃であることを特徴とする請求項１〜１２の何れか一項に記載の無アルカリガラス。
【請求項１４】
１０４．０ポアズにおける温度が１３５０℃より低いことを特徴とする請求項１〜１３の何れか一項に記載の無アルカリガラス。
【請求項１５】
１０２．５ポアズにおける温度が１６２０℃より低いことを特徴とする請求項１〜１４の何れか一項に記載の無アルカリガラス。
【請求項１６】
液相温度における粘度が１０４．８ポアズ以上であることを特徴とする請求項１〜１５の何れか一項に記載の無アルカリガラス。
【請求項１７】
室温（２５℃）から５℃／分の速度で５００℃まで昇温し、５００℃で１時間保持した後、５℃／分の速度で室温まで降温したとき、熱収縮率が４０ｐｐｍより小さいことを特徴とする請求項１〜１６の何れか一項に記載の無アルカリガラス。
【請求項１８】
オーバーフローダウンドロー法で成形されてなることを特徴とする請求項１〜１７の何れか一項に記載の無アルカリガラス。
【請求項１９】
肉厚が０．５ｍｍより薄いことを特徴とする請求項１〜１８の何れか一項に記載の無アルカリガラス。
【請求項２０】
有機ＥＬデバイスに用いることを特徴とする請求項１〜１９の何れか一項に記載の無アルカリガラス。
【発明の詳細な説明】
【技術分野】
【０００１】
本発明は、無アルカリガラスに関し、特に液晶ディスプレイ（ＬＣＤ）や有機ＥＬディスプレイ（ＯＬＥＤ）等のフラットパネルディスプレイ（ＦＰＤ）に好適な無アルカリガラスに関する。
【背景技術】
【０００２】
ＬＣＤやＯＬＥＤ等のＦＰＤでは、パネルの薄型化、軽量化、省電力化、高精細化等の高性能化の要求が益々高まっている。
【０００３】
高性能ディスプレイでは、薄膜トランジスタ（ＴＦＴ）として、汎用的なアモルファスシリコン（ａ−Ｓｉ）ではなく、低温ポリシリコン（Ｌｏｗ  Ｔｅｍｐｅｒａｔｕｒｅ  Ｐｏｌｙ−Ｓｉｌｉｃｏｎ：ＬＴＰＳ）が使用されることが多い。ＬＴＰＳは、キャリア移動度が高いため、例えばａ−Ｓｉの場合よりも開口度を大きくすることが可能であり、より高精細なパネルを作製することが可能となる。現在、次世代ＦＰＤとして期待されているＯＬＥＤでも、ＬＴＰＳが用いられている。
【０００４】
このようなディスプレイの基板として、ガラス基板が広く使用されている。この用途のガラス基板には、主に以下の特性が要求される。
（１）熱処理工程で成膜された半導体物質中にアルカリイオンが拡散する事態を防止するため、実質的にアルカリ金属酸化物を含有しないこと、
（２）ディスプレイの軽量化のため、密度が小さいこと、
（３）ＬＴＰＳの製造工程において、ガラス基板の熱収縮を低減するため、歪点又は徐冷点が高いこと、
（４）ガラス基板を低廉化するため、生産性に優れること、特に耐失透性や溶融性に優れること、
（５）ガラス基板の撓みに起因する不具合を抑制するために、比ヤング率が高いこと。
【先行技術文献】
【特許文献】
【０００５】
【特許文献１】特開２００２−２９７７５号公報
【特許文献２】特開２００９−２８６６８９号公報
【特許文献３】特表２００９−５２５９４２号公報
【特許文献４】特許第４５３４２８２号公報
【特許文献５】特許第４４４５１７６号公報
【０００６】
近年、ＦＰＤの急速な普及に伴い、価格競争が加速している。パネルメーカーは、より高い生産性を追求するため、複数枚のパネルを製造する際、大きなガラス基板上で加工した後、最終的な画面に合わせた寸法に分断する工程を採用している（所謂、多面取り）。複数枚のパネルを一度に製造すると、１枚当たりのパネルコストが低下する。このため、近年、ガラス基板の大型化の要求が強くなっている。
【０００７】
一方、ディスプレイの高精細化に伴い、ガラス基板上に形成される回路パターンが微細化される傾向にある。このため、従来では問題にならなかった微小異物等の表面欠陥が、回路の断線や短絡を引き起こす原因になりつつある。よって、１枚当たりのパネルコストを低減するためには、欠陥が少ないガラス基板が必要になるが、ガラス基板が大型化（又は薄型化する）程、ガラス基板に起因する不具合が発生し易くなる。
【０００８】
また、成形後のガラス基板は、切断、徐冷、検査、洗浄等の工程を経由する。これらの工程中で、ガラス基板は、複数段の棚が形成されたカセットに投入、搬出される。このカセットは、通常、左右の内側面に形成された棚に、ガラス基板の相対する両辺を載置して水平方向に保持できるようになっているが、大型で薄いガラス基板は撓み量が大きいため、ガラス基板をカセットに投入する際に、ガラス基板の一部がカセットに接触して破損したり、搬出する際に、大きく揺動して不安定となり易い。このような形態のカセットは、電子デバイスメーカーでも使用されるため、同様の不具合が発生することになる。更に、電子デバイスに装着されるガラス基板が撓み易い場合、電子デバイスの画像面が歪んで見える等の問題も発生し易くなる。
【０００９】
これまで、ディスプレイ用ガラス基板として、種々の無アルカリガラスが提案されてきた。
【００１０】
しかしながら、既存の無アルカリガラスでは、歪点や比ヤング率を高めようとすると、密度が高くなって、軽量化が困難であったり、溶融温度が高くなったり、耐失透性が低下して、表面欠陥を排除することが困難であった。
【００１１】
上記の通り、ガラス基板が大型化する程、ガラス基板内に欠陥が存在する確率が高くなる。このため、欠陥が少なく、且つ大型のガラス基板を製造することは非常に困難であった。
【００１２】
本発明は、上記事情に鑑みてなされたものであり、その技術的課題は、生産性（特に耐失透性や溶融性）に優れると共に、歪点と比ヤング率が十分に高い無アルカリガラスを創案することにより、欠陥が少なく、且つ大型のガラス基板の製造効率を高めつつ、ＬＴＰＳの製造工程におけるガラス基板の熱収縮を抑制し、ガラス基板を大型化、薄型化した場合でも、ガラス基板の撓みに起因する不具合を防止することである。
【発明の開示】
【課題を解決するための手段】
【００１３】
本発明者等は、種々の実験を繰り返した結果、無アルカリガラスのガラス組成範囲を厳密に規制することにより、上記技術的課題を解決できることを見出し、本発明として、提案するものである。すなわち、本発明の無アルカリガラスは、ガラス組成として、モル％で、ＳｉＯ２  ６０〜７０％、Ａｌ２Ｏ３  ９．５〜１７％、Ｂ２Ｏ３  ０〜９％、ＭｇＯ  ０〜８％、ＣａＯ  ２〜１５％、ＳｒＯ  ０．１〜１０％、ＢａＯ  ０．５〜４％を含有し、モル比（ＣａＯ＋ＳｒＯ＋ＢａＯ）／Ａｌ２Ｏ３が０．６〜１．０であり、実質的にアルカリ金属酸化物を含有しないことを特徴とする。ここで、「実質的にアルカリ金属酸化物を含有せず」とは、ガラス組成中のアルカリ金属酸化物（Ｌｉ２Ｏ、Ｎａ２Ｏ、及びＫ２Ｏ）の含有量が６０００ｐｐｍ（質量）以下、好ましくは２０００ｐｐｍ（質量）以下の場合を指す。
【００１４】
本発明の無アルカリガラスは、上記のようにガラス組成範囲が規制されている。このようにすれば、耐失透性、溶融性、歪点、比ヤング率を十分に高めることが可能になる。特に、モル比（ＣａＯ＋ＳｒＯ＋ＢａＯ）／Ａｌ２Ｏ３を０．６〜１．０に規制すれば、耐失透性を顕著に高めることができる。
【００１５】
第二に、本発明の無アルカリガラスは、モル比（ＣａＯ＋ＳｒＯ＋ＢａＯ）／Ａｌ２Ｏ３が０．６〜０．９であることが好ましい。
【００１６】
第三に、本発明の無アルカリガラスは、更に、ＳｎＯ２を０．００１〜０．３モル％含むことが好ましい。
【００１７】
第四に、本発明の無アルカリガラスは、実質的にＡｓ２Ｏ３及びＳｂ２Ｏ３を含有しないことが好ましい。ここで、「実質的にＡｓ２Ｏ３を含有しない」とは、ガラス組成中のＡｓ２Ｏ３の含有量が０．０５％未満の場合を指す。「実質的にＳｂ２Ｏ３を含有しない」とは、ガラス組成中のＳｂ２Ｏ３の含有量が０．０５％未満の場合を指す。
【００１８】
第五に、本発明の無アルカリガラスは、ＺｒＯ２の含有量が０．２モル％より少ないことが好ましい。
【００１９】
第六に、本発明の無アルカリガラスは、Ｂ２Ｏ３の含有量が０．５モル％より多いことが好ましい。
【００２０】
第七に、本発明の無アルカリガラスは、モル比（ＳｉＯ２＋ＭｇＯ）／Ｂ２Ｏ３が１８．５より小さいことが好ましい。
【００２１】
第八に、本発明の無アルカリガラスは、歪点が６７０℃より高いことが好ましい。ここで、「歪点」は、ＡＳＴＭ  Ｃ３３６の方法に基づいて測定した値を指す。
【００２２】
第九に、本発明の無アルカリガラスは、ヤング率が７５ＧＰａより高いことが好ましい。ここで、「ヤング率」は、曲げ共振法により測定した値を指す。なお、１ＧＰａは、約１０１．９Ｋｇｆ／ｍｍ２に相当する。
【００２３】
第十に、本発明の無アルカリガラスは、比ヤング率が３０ＧＰａ／ｇ／ｃｍ３より高いことが好ましい。
【００２４】
第十一に、本発明の無アルカリガラスは、密度が２．５９ｇ／ｃｍ３より低いことが好ましい。ここで、「密度」は、アルキメデス法によって測定した値を指す。
【００２５】
第十二に、本発明の無アルカリガラスは、液相温度が１２１０℃より低いことが好ましい。ここで、「液相温度」は、標準篩３０メッシュ（５００μｍ）を通過し、５０メッシュ（３００μｍ）に残るガラス粉末を白金ボートに入れた後、温度勾配炉中に２４時間保持して、結晶が析出する温度を測定することにより算出可能である。
【００２６】
第十三に、本発明の無アルカリガラスは、３０〜３８０℃の温度範囲における平均熱膨張係数が３０×１０−７〜５０×１０−７／℃であることが好ましい。ここで、「３０〜３８０℃の温度範囲における平均熱膨張係数」は、ディラトメーターで測定可能である。
【００２７】
第十四に、本発明の無アルカリガラスは、１０４．０ポアズにおける温度が１３５０℃より低いことが好ましい。ここで、「１０４．０ポアズにおける温度」は、白金球引き上げ法で測定可能である。
【００２８】
第十五に、本発明の無アルカリガラスは、１０２．５ポアズにおける温度が１６２０℃より低いことが好ましい。ここで、「１０２．５ポアズにおける温度」は、白金球引き上げ法で測定可能である。
【００２９】
第十六に、本発明の無アルカリガラスは、液相温度における粘度が１０４．８ポアズ以上であることが好ましい。なお、「液相温度における粘度」は、白金球引き上げ法で測定可能である。
【００３０】
第十七に、本発明の無アルカリガラスは、室温（２５℃）から５℃／分の速度で５００℃まで昇温し、５００℃で１時間保持した後、５℃／分の速度で室温まで降温したとき、熱収縮率が４０ｐｐｍより小さいことが好ましい。ここで、「熱収縮率」は、次のような方法で測定可能である。まず測定用の試料として１６０ｍｍ×３０ｍｍの短冊状試料を準備する（図１（ａ））。この短冊状試料の長辺方向の端から２０〜４０ｍｍ付近に＃１０００の耐水研磨紙にてマーキングを行い、マーキングと直交方向に折り割る（図１（ｂ））。折り割った試験片の一方を所定条件で熱処理した後、熱処理を行っていない試料と熱処理を行った試料とを並べて（図１（ｃ））、マーキングの位置ずれ量（△Ｌ１、△Ｌ２）をレーザー顕微鏡によって読み取り、下記数式１により熱収縮率を算出する。
【００３１】
【数１】
2013151407.tif 000003
【００３２】
第十八に、本発明の無アルカリガラスは、オーバーフローダウンドロー法で成形されてなることが好ましい。
【００３３】
第十九に、本発明の無アルカリガラスは、肉厚が０．５ｍｍより薄いことが好ましい。
【００３４】
第二十に、本発明の無アルカリガラスは、有機ＥＬデバイスに用いることが好ましい。
【図面の簡単な説明】
【００３５】
【図１】熱収縮率の測定方法を示す図である。
【図２】歪点と熱収縮率の関係に関する調査結果を示すデータである。
【発明を実施するための形態】
【００３６】
本発明の無アルカリガラスにおいて、上記のように各成分の含有量を限定した理由を以下に示す。なお、各成分の含有量の説明において、％表示は、特に断りがある場合を除き、モル％を表す。
【００３７】
ＳｉＯ２は、ガラスの骨格を形成する成分である。ＳｉＯ２の含有量は６０〜７０％、好ましくは６０〜６９％、より好ましくは６１〜６９％、更に好ましくは６２〜６９％、特に好ましくは６２〜６８％である。ＳｉＯ２の含有量が少な過ぎると、密度が高くなり過ぎると共に、耐酸性が低下し易くなる。一方、ＳｉＯ２の含有量が多過ぎると、高温粘度が高くなり、溶融性が低下し易くなることに加えて、クリストバライト等の失透結晶が析出し易くなって、液相温度が上昇し易くなる。
【００３８】
Ａｌ２Ｏ３は、ガラスの骨格を形成する成分であり、また歪点やヤング率を高める成分であり、更に分相を抑制する成分である。Ａｌ２Ｏ３の含有量は９．５〜１７％、好ましくは９．５〜１６％、より好ましくは９．５〜１５．５％、更に好ましくは１０〜１５％である。Ａｌ２Ｏ３の含有量が少な過ぎると、歪点、ヤング率が低下し易くなり、またガラスが分相し易くなる。一方、Ａｌ２Ｏ３の含有量が多過ぎると、ムライトやアノーサイト等の失透結晶が析出し易くなって、液相温度が上昇し易くなる。
【００３９】
Ｂ２Ｏ３は、溶融性を高めると共に、耐失透性を高める成分である。Ｂ２Ｏ３の含有量は０〜９％、好ましくは０〜８．５％、より好ましくは０〜８％、更に好ましくは０．５〜８％、特に好ましくは１〜８％である。Ｂ２Ｏ３の含有量が少な過ぎると、溶融性や耐失透性が低下し易くなり、またフッ酸系の薬液に対する耐性が低下し易くなる。一方、Ｂ２Ｏ３の含有量が多過ぎると、ヤング率や歪点が低下し易くなる。
【００４０】
ＭｇＯは、高温粘性を下げて、溶融性を高める成分であり、アルカリ土類金属酸化物の中では、ヤング率を顕著に高める成分である。ＭｇＯの含有量は０〜８％、好ましくは０〜７％、より好ましくは０〜６．７％、更に好ましくは０〜６．４％、特に好ましくは０〜６％である。ＭｇＯの含有量が少な過ぎると、溶融性やヤング率が低下し易くなる。一方、ＭｇＯの含有量が多過ぎると、耐失透性が低下し易くなると共に、歪点が低下し易くなる。
【００４１】
ＣａＯは、歪点を低下させずに、高温粘性を下げて、溶融性を顕著に高める成分である。また、アルカリ土類金属酸化物の中では、導入原料が比較的安価であるため、原料コストを低廉化する成分である。ＣａＯの含有量は２〜１５％、好ましくは２〜１４％、より好ましくは２〜１３％、更に好ましくは２〜１２％、特に好ましくは２〜１１％である。ＣａＯの含有量が少な過ぎると、上記効果を享受し難くなる。一方、ＣａＯの含有量が多過ぎると、ガラスが失透し易くなると共に、熱膨張係数が高くなり易い。
【００４２】
ＳｒＯは、分相を抑制し、また耐失透性を高める成分である。更に、歪点を低下させずに、高温粘性を下げて、溶融性を高める成分であると共に、液相温度の上昇を抑制する成分である。ＳｒＯの含有量は０．１〜１０％、好ましくは０．１〜９％、より好ましくは０．１〜８％、更に好ましくは０．１〜７％、特に好ましくは０．１〜６％である。ＳｒＯの含有量が少な過ぎると、上記効果を享受し難くなる。一方、ＳｒＯの含有量が多過ぎると、ストロンチウムシリケート系の失透結晶が析出し易くなって、耐失透性が低下し易くなる。
【００４３】
ＢａＯは、耐失透性を顕著に高める成分である。ＢａＯの含有量は０．５〜４％、好ましくは０．６〜４％、より好ましくは０．７〜４％、更に好ましくは０．８〜４％、特に好ましくは０．９〜４％である。ＢａＯの含有量が少な過ぎると、上記効果を享受し難くなる。一方、ＢａＯの含有量が多過ぎると、密度が高くなり過ぎると共に、溶融性が低下し易くなる。またＢａＯを含む失透結晶が析出し易くなって、液相温度が上昇し易くなる。
【００４４】
モル比（ＣａＯ＋ＳｒＯ＋ＢａＯ）／Ａｌ２Ｏ３は、高比ヤング率と高歪点を両立させると共に、耐失透性を高める上で、重要な成分比率である。モル比（ＣａＯ＋ＳｒＯ＋ＢａＯ）／Ａｌ２Ｏ３は０．６〜１．０であり、好ましくは０．６〜０．９、０．６〜０．８９、０．６〜０．８８、０．６〜０．８７、０．６〜０．８６、特に０．６〜０．８５である。モル比（ＣａＯ＋ＳｒＯ＋ＢａＯ）／Ａｌ２Ｏ３が小さ過ぎると、ムライトやアルカリ土類に起因する失透結晶が析出し易くなり、耐失透性が著しく低下する。一方、モル比（ＣａＯ＋ＳｒＯ＋ＢａＯ）／Ａｌ２Ｏ３が大きくなると、クリストバライトやアノーサイト等のアルカリ土類アルミノシリケート系の失透結晶が析出し易くなり、耐失透性が低下し易くなることに加えて、比ヤング率や歪点を高め難くなる。
【００４５】
モル比（ＳｉＯ２＋ＭｇＯ）／Ｂ２Ｏ３を規制すると、耐失透性をさらに高め易くなる。モル比（ＳｉＯ２＋ＭｇＯ）／Ｂ２Ｏ３は、好ましくは１８．５以下、１８．３以下、１８．１以下、１７．９以下、１７．７以下、特に１７．５以下である。また、モル比ＭｇＯ／ＳｉＯ２も厳密に規制することが好ましい。モル比ＭｇＯ／ＳｉＯ２は、好ましくは０．１以下、０．９以下、０．８以下、特に０．７以下である。モル比ＭｇＯ／ＳｉＯ２が大き過ぎると、高温粘度が高くなり、溶融性が低下し易くなることに加えて、クリストバライト等の失透結晶が析出し易くなる。
【００４６】
上記成分以外にも、例えば、任意成分として、以下の成分を添加してもよい。なお、上記成分以外の他の成分の含有量は、本発明の効果を的確に享受する観点から、合量で１０％以下、特に５％以下が好ましい。
【００４７】
ＺｎＯは、溶融性を高める成分である。しかし、ＺｎＯを多量に含有させると、ガラスが失透し易くなり、また歪点が低下し易くなる。ＺｎＯの含有量は０〜５％、０〜４％、０〜３％、特に０〜２％が好ましい。
【００４８】
ＳｎＯ２は、高温域で良好な清澄作用を有する成分であると共に、歪点を高める成分であり、また高温粘性を低下させる成分である。ＳｎＯ２の含有量は０．００１〜１％、０．００１〜０．５％、０．００１〜０．３％、特に０．０１〜０．３％が好ましい。ＳｎＯ２の含有量が多過ぎると、ＳｎＯ２の失透結晶が析出し易くなり、またＺｒＯ２の失透結晶の析出を促進し易くなる。なお、ＳｎＯ２の含有量が０．００１％より少ないと、上記効果を享受し難くなる。
【００４９】
上記の通り、ＳｎＯ２は、清澄剤として好適であるが、ガラス特性が損なわれない限り、清澄剤として、Ｆ、Ｃｌ、ＳＯ３、Ｃ、或いはＡｌ、Ｓｉ等の金属粉末を３％まで添加することができる。また、清澄剤として、ＣｅＯ２等も３％まで添加することができる。
【００５０】
清澄剤として、Ａｓ２Ｏ３やＳｂ２Ｏ３も有効である。本発明の無アルカリガラスは、これらの成分の含有を完全に排除するものではないが、環境的観点から、これらの成分を使用しないことが好ましい。更に、Ａｓ２Ｏ３を多量に含有させると、耐ソラリゼーション性が低下する傾向にある。Ａｓ２Ｏ３の含有量は、好ましくは１％以下、０．５％以下、特に０．１％以下であり、実質的に含有させないことが望ましい。また、Ｓｂ２Ｏ３の含有量は、好ましくは１％以下、０．５％以下、特に０．５％未満であり、実質的に含有させないことが望ましい。
【００５１】
Ｃｌは、無アルカリガラスの溶融を促進する効果があり、Ｃｌを添加すれば、溶融温度を低温化できると共に、清澄剤の作用を促進し、結果として、溶融コストを低廉化しつつ、ガラス製造窯の長寿命化を図ることができる。しかし、Ｃｌの含有量が多過ぎると、歪点が低下し易くなる。このため、Ｃｌの含有量は、質量％で、３％以下、１％以下、特に０．５％以下が好ましい。なお、Ｃｌの導入原料として、塩化ストロンチウム等のアルカリ土類金属酸化物の塩化物、或いは塩化アルミニウム等の原料を使用することができる。
【００５２】
Ｐ２Ｏ５は、歪点を高める成分であると共に、アノーサイト等のアルカリ土類アルミノシリケート系の失透結晶の析出を抑制し得る成分である。但し、Ｐ２Ｏ５を多量に含有させると、ガラスが分相し易くなる。Ｐ２Ｏ５の含有量は、好ましくは０〜２．５％、０〜１．５％、０〜１％、特に０〜０．５％である。
【００５３】
ＴｉＯ２は、高温粘性を下げて、溶融性を高める成分であると共に、ソラリゼーションを抑制する成分であるが、ＴｉＯ２を多量に含有させると、ガラスが着色して、透過率が低下し易くなる。ＴｉＯ２の含有量は０〜４％、０〜３％、０〜２％、特に０〜０．１％が好ましい。
【００５４】
Ｙ２Ｏ３、Ｎｂ２Ｏ５には、歪点、ヤング率等を高める働きがある。しかし、これらの成分の含有量が各々２％より多いと、密度が増加し易くなる。
【００５５】
Ｌａ２Ｏ３にも、歪点、ヤング率等を高める働きがあるが、近年、導入原料の価格が高騰している。本発明の無アルカリガラスは、Ｌａ２Ｏ３の含有を完全に排除するものではないが、バッチコストの観点から、実質的に添加しないことが好ましい。Ｌａ２Ｏ３の含有量は、好ましくは２％以下、１％以下、０．５％以下、実質的に含有させないこと（０．１％以下）が望ましい。
【００５６】
ＺｒＯ２は、歪点、ヤング率を高める働きがある。しかし、ＺｒＯ２の含有量が多過ぎると、耐失透性が顕著に低下する。特に、ＳｎＯ２を含有させる場合は、ＺｒＯ２の含有量を厳密に規制する必要がある。ＺｒＯ２の含有量は０．２％以下、０．１５％以下、特に０．１％以下が好ましい。
【００５７】
本発明の無アルカリガラスにおいて、歪点は６７０℃超、６７５℃以上、６８０℃以上、６８５℃以上、特に６９０℃以上が好ましい。このようにすれば、ＬＴＰＳの製造工程において、ガラス基板の熱収縮を抑制し易くなる。
【００５８】
本発明の無アルカリガラスにおいて、ヤング率は、好ましくは７５ＧＰａ超、７５．５ＧＰａ以上、７６ＧＰａ以上、７６．５ＧＰａ以上、特に７７ＧＰａ以上である。ヤング率が低過ぎると、ガラス基板の撓みに起因する不具合、例えば電子デバイスの画像面が歪んで見える等の不具合が発生し易くなる。
【００５９】
本発明の無アルカリガラスにおいて、比ヤング率は、好ましくは３０ＧＰａ／ｇ／ｃｍ３超、３０．２ＧＰａ／ｇ／ｃｍ３以上、３０．４ＧＰａ／ｇ／ｃｍ３以上、３０．６ＧＰａ／ｇ／ｃｍ３以上、特に３０．８ＧＰａ／ｇ／ｃｍ３以上である。比ヤング率が低過ぎると、ガラス基板の搬送時に割れる等、ガラス基板の撓みに起因した不具合が発生し易くなる。
【００６０】
本発明の無アルカリガラスにおいて、密度は２．５９ｇ／ｃｍ３未満、２．５８５ｇ／ｃｍ３未満、２．５８ｇ／ｃｍ３未満、２．５７５ｇ／ｃｍ３未満、特に２．５７ｇ／ｃｍ３未満が好ましい。密度が高過ぎると、パネルの軽量化が困難になると共に、比ヤング率を高め難くなる。
【００６１】
本発明の無アルカリガラスにおいて、液相温度は１２１０℃未満、１２００℃以下、１１９０℃以下、１１８０℃以下、１１７０℃以下、１１６０℃以下、特に１１５０℃以下が好ましい。このようにすれば、ガラス製造時に失透結晶が発生して、生産性が低下する事態を防止し易くなる。更に、オーバーフローダウンドロー法で成形し易くなるため、ガラス基板の表面品位を高め易くなると共に、ガラス基板の製造コストを低廉化することができる。そして、近年のガラス基板の大型化、及びディスプレイの高精細化の観点から、表面欠陥となり得る失透物を極力抑制するためにも、耐失透性を高める意義は非常に大きい。なお、液相温度は、耐失透性の指標であり、液相温度が低い程、耐失透性に優れる。
【００６２】
本発明の無アルカリガラスにおいて、３０〜３８０℃の温度範囲における平均熱膨張係数は３０×１０−７〜５０×１０−７／℃、３２×１０−７〜５０×１０−７／℃、３２×１０−７〜４８×１０−７／℃、３２×１０−７〜４６×１０−７／℃、３２×１０−７〜４４×１０−７／℃、３２×１０−７〜４２×１０−７／℃、３３×１０−７〜４２×１０−７／℃、特に３３×１０−７〜４０×１０−７／℃が好ましい。このようにすれば、ＴＦＴに使用されるＳｉの熱膨張係数に整合し易くなる。
【００６３】
本発明の無アルカリガラスにおいて、１０４．０ポアズにおける温度は１３５０℃以下、１３４０℃以下、１３３０℃以下、１３２０℃以下、１３１０℃以下、特に１３００℃以下が好ましい。１０４．０ポアズにおける温度が高くなると、成形時の温度が高くなり過ぎて、ガラス基板の製造コストが高騰し易くなる。
【００６４】
本発明の無アルカリガラスにおいて、１０２．５ポアズにおける温度は１６２０℃以下、１６１０℃以下、１６００℃以下、１５９０℃以下、特に１５８０℃以下が好ましい。１０２．５ポアズにおける温度が高くなると、ガラスを溶解し難くなって、ガラス基板の製造コストが高騰すると共に、泡等の欠陥が生じ易くなる。なお、１０２．５ポアズにおける温度は、溶融温度に相当し、この温度が低い程、溶融性が向上する。
【００６５】
本発明の無アルカリガラスにおいて、液相温度における粘度は１０４．８ポアズ以上、１０４．９ポアズ以上、１０５．０ポアズ以上、１０５．１ポアズ以上、１０５．２ポアズ以上、１０５．３ポアズ以上、特に１０５．４ポアズ以上が好ましい。このようにすれば、成形時に失透が生じ難くなるため、オーバーフローダウンドロー法でガラス基板を成形し易くなり、結果として、ガラス基板の表面品位を高めることが可能になり、またガラス基板の製造コストを低廉化することができる。なお、液相温度における粘度は、成形性の指標であり、液相温度における粘度が高い程、成形性が向上する
【００６６】
本発明の無アルカリガラスにおいて、室温（２５℃）から５℃／分の速度で５００℃まで昇温し、５００℃で１時間保持した後、５℃／分の速度で室温まで降温したとき、熱収縮率が４０ｐｐｍ未満、３５ｐｐｍ以下、３０ｐｐｍ以下、特に２５ｐｐｍ以下ことが好ましい。このようにすれば、ＬＴＰＳの製造工程で熱処理を受けても、画素ピッチズレ等の不具合が生じ難くなる。
【００６７】
本発明の無アルカリガラスは、オーバーフローダウンドロー法で成形されてなることが好ましい。オーバーフローダウンドロー法とは、耐熱性の樋状構造物の両側から溶融ガラスを溢れさせて、溢れた溶融ガラスを樋状構造物の下端で合流させながら、下方に延伸成形してガラス基板を成形する方法である。オーバーフローダウンドロー法では、ガラス基板の表面となるべき面は樋状耐火物に接触せず、自由表面の状態で成形される。このため、未研磨で表面品位が良好なガラス基板を安価に製造することができ、大型化や薄型化も容易である。なお、オーバーフローダウンドロー法で用いる樋状構造物の構造や材質は、所望の寸法や表面精度を実現できるものであれば、特に限定されない。また、下方への延伸成形を行う際に、力を印加する方法も特に限定されない。例えば、十分に大きい幅を有する耐熱性ロールをガラスに接触させた状態で回転させて延伸する方法を採用してもよいし、複数の対になった耐熱性ロールをガラスの端面近傍のみに接触させて延伸する方法を採用してもよい。
【００６８】
オーバーフローダウンドロー法以外にも、例えば、ダウンドロー法（スロットダウン法、リドロー法等）、フロート法等でガラス基板を成形することも可能である。
【００６９】
本発明の無アルカリガラスにおいて、肉厚は、特に限定されないが、０．５ｍｍ未満、０．４ｍｍ以下、０．３５ｍｍ以下、特に０．３ｍｍ以下が好ましい。肉厚が薄くなる程、デバイスを軽量化し易くなる。肉厚が薄くなる程、ガラス基板は撓み易くなるが、本発明の無アルカリガラスは、ヤング率や比ヤング率が高いため、撓みに起因する不具合が生じ難い。なお、肉厚は、ガラス製造時の流量や板引き速度等で調整可能である。
【００７０】
本発明の無アルカリガラスにおいて、β−ＯＨ値を低下させると、歪点を高めることができる。β−ＯＨ値は、好ましくは０．５/ｍｍ以下、０．４５/ｍｍ以下、０．４/ｍｍ以下、特に０．３５/ｍｍ以下である。β−ＯＨ値が大き過ぎると、歪点が低下し易くなる。なお、β−ＯＨ値が小さ過ぎると、溶融性が低下し易くなる。よって、β−ＯＨ値は、好ましくは０．０１/ｍｍ以上、特に０．０５/ｍｍ以上である。
【００７１】
β−ＯＨ値を低下させる方法として、以下の方法が挙げられる。（１）含水量の低い原料を選択する。（２）ガラス中の水分量を減少させる成分（Ｃｌ、ＳＯ３等）を添加する。（３）炉内雰囲気中の水分量を低下させる。（４）溶融ガラス中でＮ２バブリングを行う。（５）小型溶融炉を採用する。（６）溶融ガラスの流量を速くする。（７）電気溶融法を採用する。
【００７２】
ここで、「β−ＯＨ値」は、ＦＴ−ＩＲを用いてガラスの透過率を測定し、下記の式を用いて求めた値を指す。
β−ＯＨ値  ＝  （１／Ｘ）ｌｏｇ１０（Ｔ１／Ｔ２）
Ｘ：ガラス肉厚（ｍｍ）
Ｔ１：参照波長３８４６ｃｍ−１における透過率（％）
Ｔ２：水酸基吸収波長３６００ｃｍ−１付近における最小透過率（％）
【００７３】
本発明の無アルカリガラスは、有機ＥＬデバイス、特にＯＬＥＤに用いることが好ましい。ＯＬＥＤは、一般に市販されるようにはなったが、大量生産によるコストダウンが強く望まれている。本発明の無アルカリガラスは、生産性に優れ、欠陥が少なく、且つ大型のガラス基板を製造し易いため、このような要求を的確に満たすことができる。
【実施例】
【００７４】
以下、本発明を実施例に基づいて説明する。なお、以下の実施例は単なる例示である。本発明は、以下の実施例に何ら限定されない。
【００７５】
表１〜７は、本発明の実施例（試料Ｎｏ．１〜４８）と比較例（試料Ｎｏ．４９〜５２）を示している。
【００７６】
【表１】
2013151407.tif 000004
【００７７】
【表２】
2013151407.tif 000005
【００７８】
【表３】
2013151407.tif 000006
【００７９】
【表４】
2013151407.tif 000007
【００８０】
【表５】
2013151407.tif 000008
【００８１】
【表６】
2013151407.tif 000009
【００８２】
【表７】
2013151407.tif 000010
【００８３】
まず表中のガラス組成になるように、ガラス原料を調合したガラスバッチを白金坩堝に入れ、１６００〜１６５０℃で２４時間溶融した。ガラスバッチの溶解に際しては、白金スターラーを用いて攪拌し、均質化を行った。次いで、溶融ガラスをカーボン板上に流し出し、板状に成形した後、徐冷点付近の温度で３０分間徐冷した。得られた各試料について、密度、３０〜３８０℃の温度範囲における平均熱膨張係数ＣＴＥ、ヤング率、比ヤング率、歪点Ｐｓ、徐冷点Ｔａ、軟化点Ｔｓ、高温粘度１０４ｄＰａ・ｓにおける温度、高温粘度１０３ｄＰａ・ｓにおける温度、高温粘度１０２．５ｄＰａ・ｓにおける温度、液相温度ＴＬ、及び液相温度ＴＬにおける粘度ｌｏｇ１０ηＴＬを評価した。
【００８４】
密度は、周知のアルキメデス法によって測定した値である。
【００８５】
３０〜３８０℃の温度範囲における平均熱膨張係数ＣＴＥは、ディラトメーターで測定した値である。
【００８６】
ヤング率は、曲げ共振法により測定した値である。
【００８７】
歪点Ｐｓ、徐冷点Ｔａ、軟化点Ｔｓは、ＡＳＴＭ  Ｃ３３６の方法に基づいて測定した値である。
【００８８】
高温粘度１０４ｄＰａ・ｓ、１０３ｄＰａ・ｓ、１０２．５ｄＰａ・ｓにおける温度は、白金球引き上げ法で測定した値である。
【００８９】
液相温度ＴＬは、標準篩３０メッシュ（５００μｍ）を通過し、５０メッシュ（３００μｍ）に残るガラス粉末を白金ボートに入れて、温度勾配炉中に２４時間保持した後、結晶が析出する温度を測定した値である。
【００９０】
液相温度における粘度ｌｏｇ１０ηＴＬは、液相温度ＴＬにおけるガラスの粘度を白金球引き上げ法で測定した値である。
【００９１】
表１〜７から明らかなように、試料Ｎｏ．１〜４８は、ガラス組成が所定範囲に規制されているため、歪点が６７０℃より高く、比ヤング率が３０ＧＰａ／ｇ／ｃｍ３以上であり、結果として、ＬＴＰＳの製造工程における熱収縮を低減可能であり、ガラス基板が大型化、薄型化しても、撓みによる不具合が生じ難いと考えられる。また、液相温度が１２１０℃より低く、１０２．５ｄＰａ・ｓにおける温度も１６２０℃より低いため、失透物や泡等の欠陥が生じ難く、生産性に優れている。従って、試料Ｎｏ．１〜４８は、ＯＬＥＤ等の高性能ディスプレイ用途に好適であると考えられる。
【００９２】
次に、歪点と熱収縮率の関係を調査した結果を図２に示す。図２から、歪点が高くなる程、熱収縮率が低減し、歪点が６７０℃より高くなると、熱収縮率が４０ｐｐｍを下回ることが分かる。従って、試料Ｎｏ．１〜４８は、何れも歪点が６７０℃を上回っているため、ＬＴＰＳの製造工程で熱処理を受けても、画素ピッチズレ等の不具合が生じ難いと考えられる。
【００９３】
一方、試料Ｎｏ．４９〜５２は、ガラス組成が所定範囲に規制されていないため、液相温度が高く、耐失透性が低かった。このため、成形性に劣ると共に、微小異物に起因して、ディスプレイの品質や信頼性を低下させる虞がある。また、試料Ｎｏ．４９、５０は、密度が比較的高いため、パネルを軽量化することが困難である。
【産業上の利用可能性】
【００９４】
本発明の無アルカリガラスは、ＬＣＤ、ＯＬＥＤ等のＦＰＤの基板、電荷結合素子（ＣＣＤ）、等倍近接型固体撮像素子（ＣＩＳ）等のイメージセンサー用のカバーガラス、太陽電池用の基板及びカバーガラス、有機ＥＬ照明の基板等に好適であり、特にＯＬＥＤの基板として好適である。
【図１】
2013151407.tif 000011
【図２】
2013151407.tif 000012